(57)【特許請求の範囲】
【請求項１】
化学構造Ｌａ1-xＡｌ1+xＯ3（ここではｘ＝０から０．８４である）を有する蒸気析出素材（蒸気を析出させて塗膜を形成するための素材）の製造方法において、
ランタンの酸化物およびアルミニウムの酸化物が１：１から１：１１のモル比で混合され、そして高真空中で融点以下で焼結されることを特徴とする製造方法。
【請求項２】
光学基体上に真空蒸気析出により１．６から１．９までの間の屈折率値を有するいわゆる中程度の屈折率の光学塗膜形成（光学機能を発揮するための塗膜形成）を行う方法において、
該蒸気析出が請求項１に記載の方法によって製造された化学構造Ｌａ1-xＡｌ1+xＯ3（ここではｘ＝０から０．８４である）を有する蒸気析出素材（蒸気を析出させて塗膜を形成するための素材）を使用して行うことを特徴とする光学塗膜の形成方法。
【発明の詳細な説明】
【０００１】
【産業上の利用分野】
産業面では、殊に光学機器の分野では保護コーテイングとして、あるいは光学機能を発揮するために、薄膜酸化物コーテイングが広範囲に利用されている。かくして、これらは腐食および機械的な破損に対する保護として、あるいは特に、レンズ、鏡、プリズムなどのような光学部品および機器の表面をコーテイングするための反射防止コーテイングに役立っている。加えて、薄膜酸化物コーテイングは反射を増加する、あるいは減少するために高い、中程度の、低い屈折率の光学コーテイングを製造するために利用されている。利用の主たる分野は眼鏡レンズ上に、カメラレンズ、双眼鏡および光学測定機器用の光学部品およびレーザー工学用の部品上に反射防止コーテイングを製造することである。更にある屈折率および／または例えば干渉鏡、ビーム分割器、熱フィルターおよび透熱性の鏡にある光学吸収特性を有するコーテイングの製造用の反射防止コーテイングを製造することである。
【０００２】
【従来の技術】
ここのタイプの酸化物コーテイングの製造のための出発素材はそれ自身公知である。通常の素材はＳｉＯ2 および選択的にたがいに組合せた広範囲の金属酸化物である。希望する光学的特性、加工特性に一致して、選択は基本的には経験的に行われる。コーテイングは真空蒸気析出法によって製造され、この方法は公知である。その例示の説明はドイツ特許12 28 489 の中に示され、Ｈ．Ａ．マクレオド（Ｍａｃｌｅｏｄ）の「薄膜光学フィルター」、Ａ．ヒルガー（Ｈｉｌｇａｒ）社に示されており、この著作は使用可能な素材について加工技術について、これに関する問題についてコメントを発表している。
【０００３】
中程度の屈折率のコーテイング、すなはち約１．６および１．９間の光学屈折率を有するコーテイングの製造には、原理的に妥当な出発素材の選択には限界がある。妥当な出発素材は基本的にはアルミニウム、マグネシウム、イットリウム、ランタン、プラセオジウムの酸化物であり、さらに弗化セリウム、弗化ランタン、およびこれらの混合系である。中程度の屈折率のコーテイング用の好ましい出発素材はアルミニウム酸化物である。
【０００４】
しかしながら、これらの妥当な素材も明らかな多くの欠点を、特に加工中の実際上の視点から見た欠点を持っている。
【０００５】
その１面はこれらの物質は高い融点と沸点を持っていることであり、加えて、それらが比較的に接近していることである。実際的な観点から見ると、しかしながら、蒸気析出素材は顕著な析出が始まるまえに、完全に溶融状態にあることが重要である。そのときにのみ一様な、しかも適当な析出速度が保証されるのである。このことは必要であって、その結果均一な、しかも一様な厚さのコーテイングがコーテイング対象物上に形成される。しかしながら、マグネシウムおよびイットリウムの酸化物では、実用上の利用条件ではこのことは起らない。これらの物質は少なくとも完全には、通常の作業条件下では溶融しない。全般的に、これらの物質を蒸発させることは難しく、厚さが変動するコーテイングが得られることになる。
【０００６】
【発明が解決しようとしている課題】
酸化マグネシウムは常に多孔質のコーテイングを形成し、その多孔質の穴のなかに湿気が容易に内包され、これがコーテイングを不安定にすることになる。同じことが酸化ランタンにも言えるのである。弗化セリウムおよび弗化ランタンも同じように妥当でない硬さおよび耐久性を有する不均一なコーテイングを生成する。
【０００７】
したがって、妥当な添加物によって基本素材の融点を低下させるために試験が行われた。更に、添加物はある範囲内で得られたコーテイングの屈折率を変化させ、固定することに役立っている。
【０００８】
この目的のための妥当な添加物の選択は吸収が無いことと言う要求条件によって限定されている。したがって、唯一の適当な添加物は近赤外領域において、さらに可視光線領域並びに近紫外領域（約２００ｎｍまで）において吸収しない金属酸化物である。
【０００９】
例えば、二酸化チタン、酸化プラセオジウム、酸化ネオジムはこの理由のために不適当である。
【００１０】
上記の問題が添加物の妥当な選択あるいは物質の適当な混合物の選択によって解決されたにもかかわらず、混合系の使用は真空蒸気析出法ではそれ自身好ましいことではない。その理由は混合系は一般的に一緒には蒸発せず、すなはち系はその組成を蒸発工程中で変化させ、析出したコーテイングの組成も従ってその得られた屈折率もそれに対応して変化するからである。この典型的な例は酸化タンタル／酸化アルミニウム混合系および酸化ハフニウム／酸化アルミニウムの混合系である。
【００１１】
本発明は公知の素材の不利な点を持たず、しかも特にその方法によって均一な組成と可視部領域において吸収を持たない一様なコーテイングが製造される真空蒸気析出法によって中程度の屈折率の光学コーテイングの製造のための蒸気析出素材を発見することを目的にしている。
【００１２】
【課題を解決するための手段】
当初の考慮が示したことはランタンおよびアルミニウムの酸化物に基く系がこの点に関して興味があることであった。
【００１３】
しかしながら、これらの酸化物の混合物は実際上の処理には不適当であることが明らかになった。その理由はこれらの混合物が水分を吸収し、不可逆的な水酸化物への変化によって真空蒸発には使用不可能になるからである。
【００１４】
驚くべきことに、しかしながら、ｘ＝０ないし０．８４である化学式Ｌａ1-x Ａｌ1+x Ｏ3 の化合物が真空蒸発による中程度の屈折率の光学コーテイングの製造用の蒸気析出素材として極めて妥当であると言うことが見出されたのである。これらの素材は真空中で問題なく、また吹き出しもなく蒸発させることができ、真空蒸発工法の普通の操作条件で均一な吸収のない安定なコーテイングを与えることが見出された。
【００１５】
したがって、本発明は真空中で基板上に析出ーコーテイングさせることによって中程度の屈折率の光学コーテイングの製造用の真空析出素材に関係し、その素材は化学式Ｌａ1-x Ａｌ1+x Ｏ3 の化合物であり、ここでｘ＝０ないし０．８４である。
【００１６】
本発明は更に真空中で基板がこのタイプの蒸気析出素材でコ−ティングされた中程度の屈折率の光学コ−ティングの製造方法に関係している。
【００１７】
本発明による蒸気析出素材は２種の酸化物の混合物ではなく、そのかわりに不連続な、化学量論的に厳密な混合酸化物化合物である。これらの化合物のなかでは、酸化ランタンと酸化アルミニウムは１：１ないし１：１１のモル比で存在することができる。これらすべての混合酸化物化合物では、酸素の含有量は厳密に化学量論的な量である。
【００１８】
本発明による素材のなかでは、真空蒸発中に酸素の遊離を引き起こさない。選択された組成範囲は真空蒸発工法の通常の操作条件の下で容易に吸収のないコーテイングが形成される。さらに、結果として得られたコーテイングの光学特性は真空蒸発の間の酸素残余気圧の変化によっては実際上影響を受けないことが見出された。
【００１９】
これらの知見は特に驚異的であり、予見できなかった。
【００２０】
本発明による蒸気析出素材はランタンとアルミニウムの酸化物を妥当な化学量論比で混合することおよび融点以下の高真空中でこの混合物を燒結させることによって得られる。本発明による蒸気析出素材用のこのタイプの製造方法は同様に本発明によってカバーされる。燒結製品は硬い、白色の粒状であり、約１８００℃の温度で完全に融解し、約１０-4ミリバールの真空中で２２００と２３００℃間の温度で蒸発させることができる。
【００２１】
本発明による蒸気析出素材は該当する技術では通常の真空蒸気析出装置及び機器の中で、しかもこの目的のためには通常の操作条件で公知の方法で使用することができる。真空蒸発は熱蒸発のみならず、電子ビーム蒸発によっても実行することができる。
【００２２】
本発明による素材は一様な厚さと強い接着を有し、かつ機械的および化学的な影響に特に抵抗性がある均一な、薄いコーテイングをいかなる妥当な基体上にも製造することができる。そのコーテイングは中程度の屈折率を持っている。その屈折率は組成と測定波長に依存するが、約１．６ないし１．９である。そのコーテイングは近紫外（約２００ｎｍから）から可視部を通過して近赤外（約７０００ｎｍ）に亙る波長領域において極めて透明であって、しかも特に可視波長領域では吸収がない。
【００２３】
【実施例】
実施例１：製造方法
下記から粉末混合物が作製され、
５１重量％の酸化ランタン（ＩＩＩ）および
４９重量％の酸化アルミニウム（ＩＩＩ）
その混合物を粒状化した。その組成は式Ｌａ0.5 Ａｌ1.5 Ｏ3 の化合物が出来るように選択した。
【００２４】
この粒状物を３時間ないし８時間１６００℃ないし１６８０℃の温度で高真空（１０-4ミリバール）中で燒結した。得られた白色の製品は１９３０℃の融点を有する。
実施例２：製造方法
下記から粉末混合物が作製され、
７６重量％の酸化ランタン（ＩＩＩ）および
２４重量％の酸化アルミニウム（ＩＩＩ）
その混合物を粒状化した。その組成は式ＬａＡｌＯ3 の化合物が出来るように選択した。
この粒状物を３時間ないし８時間１６００℃ないし１６８０℃の温度で高真空（１０-4ミリバール）中で燒結した。得られた白色の製品は１８５０℃の融点を有する。
実施例３：使用
実施例１からの粒状物を銅製の蒸発るつぼにいれ、電子−ビーム蒸発装置付きの真空蒸気析出器に導入した。
【００２５】
析出コーテイングされる基体は水晶あるいはガラスからできている。
【００２６】
コーテイングは２２００℃から２３００℃の温度で、酸素の残余圧２×１０-4ミリバールの圧力で、基体の温度２５０℃で、更に析出速度０．４ｎｍ／ｓｅｃで、２５０ｎｍの厚さに達するまで行われた。
【００２７】
コーテイングは５００ｎｍではｎ＝１．７の屈折率を持っていた。このコーテイングは可視部および約２００ｎｍの波長までに吸収がない。
【００２８】
実施例２からの粒状物は類似の方法では５００ｎｍでｎ＝１．８の屈折率を有するコーテイングである。